(57)【要約】【課題】スプラインシャフトの軸方向伸縮を滑らかにすることができるスプラインシャフトのスプライン加工方法及びスプラインシャフトを提供する。【解決手段】金属製のスプラインシャフト（雄スプラインシャフト）１を形成する。このスプラインシャフト１は、軸方向両端位置の金属表面のオーバピン径を軸方向中間部分に比べて小径に形成する。このスプラインシャフト１の外周表面に樹脂粉末を付着させた後、熱で溶融することにより、樹脂層３が形成される。次に、スプラインシャフト１の樹脂層３に熱を加えて樹脂を膨張させる。そして、ブローチ型２とスプラインシャフト１をスプラインシャフト１の軸方向に相対移動させることにより、ブローチ型２により樹脂層３が削り落とされて所定のオーバピン径のスプラインシャフトに仕上げられる。【選択図】図７
2011174607.tif 000002
【特許請求の範囲】
【請求項１】
外周表面に樹脂層が被覆された金属製の雄スプラインシャフトであって、
上記雄スプラインシャフトの樹脂層表面のオーバピン径が、雄スプラインシャフトの軸方向位置によって異なるオーバピン径に形成されていること
を特徴とする雄スプラインシャフト。
【請求項２】
請求項１に記載された雄スプラインシャフトにおいて、
上記雄スプラインシャフトの金属表面のオーバピン径が、雄スプラインシャフトの軸方向位置によって異なるオーバピン径に形成されていること
を特徴とする雄スプラインシャフト。
【請求項３】
請求項１から請求項２までのいずれかに記載された雄スプラインシャフトにおいて、
上記雄スプラインシャフトが中空であること
を特徴とする雄スプラインシャフト。
【請求項４】
請求項１から請求項３までのいずれかに記載された雄スプラインシャフトにおいて、
上記雄スプラインシャフトの軸方向両端位置のオーバピン径が軸方向中間位置のオーバピン径よりも小径に形成されていること
を特徴とする雄スプラインシャフト。
【請求項５】
請求項１から請求項３までのいずれかに記載された雄スプラインシャフトにおいて、
上記雄スプラインシャフトの軸方向両端位置のオーバピン径が軸方向中間位置のオーバピン径よりも大径に形成されていること
を特徴とする雄スプラインシャフト。
【請求項６】
金属製の雄スプラインシャフトの軸方向両端位置のオーバピン径を軸方向中間位置のオーバピン径に比べて小径に形成する工程、
上記雄スプラインシャフトの外周表面に樹脂層を形成する工程、
上記樹脂層の温度を常温よりも上げて樹脂層を膨張させる工程、
上記樹脂層を膨張させた雄スプラインシャフトをブローチ型に通すことにより樹脂層を加工し、所定のオーバピン径に形成する工程を備えたこと
を特徴とするスプライン加工方法。
【請求項７】
金属製の雄スプラインシャフトの軸方向両端位置のオーバピン径を軸方向中間位置のオーバピン径に比べて大径に形成する工程、
上記雄スプラインシャフトの外周表面に樹脂層を形成する工程、
上記樹脂層の温度を常温よりも下げて樹脂層を収縮させる工程、
上記樹脂層を収縮させた雄スプラインシャフトをブローチ型に通すことにより樹脂層を加工し、所定のオーバピン径に形成する工程を備えたこと
を特徴とするスプライン加工方法。
【請求項８】
金属製の雄スプラインシャフトの軸方向中間位置と軸方向両端位置のオーバピン径を、軸方向中間位置と軸方向両端位置の間の位置のオーバピン径に比べて小径に形成する工程、
上記雄スプラインシャフトの外周表面に樹脂層を形成する工程、
上記樹脂層の温度を常温よりも上げて樹脂層を膨張させる工程、
上記樹脂層を膨張させた雄スプラインシャフトをブローチ型に通すことにより樹脂層を加工し、所定のオーバピン径に形成する工程を備えたこと
を特徴とするスプライン加工方法。
【請求項９】
金属製の雄スプラインシャフトの軸方向中間位置と軸方向両端位置のオーバピン径を、軸方向中間位置と軸方向両端位置の間の位置のオーバピン径に比べて大径に形成する工程、
上記雄スプラインシャフトの外周表面に樹脂層を形成する工程、
上記樹脂層の温度を常温よりも下げて樹脂層を収縮させる工程、
上記樹脂層を収縮させた雄スプラインシャフトをブローチ型に通すことにより樹脂層を加工し、所定のオーバピン径に形成する工程を備えたこと
を特徴とするスプライン加工方法。
【請求項１０】
金属製の雄スプラインシャフトの軸方向中間位置のオーバピン径を軸方向両端位置のオーバピン径に比べて小径に形成する工程、
上記雄スプラインシャフトの外周表面に樹脂層を形成する工程、
上記樹脂層の温度を常温よりも上げて樹脂層を膨張させる工程、
上記樹脂層を膨張させた雄スプラインシャフトをブローチ型に通すことにより樹脂層を加工し、所定のオーバピン径に形成する工程を備えたこと
を特徴とするスプライン加工方法。
【請求項１１】
金属製の雄スプラインシャフトの軸方向中間位置のオーバピン径を軸方向両端位置のオーバピン径に比べて大径に形成する工程、
上記雄スプラインシャフトの外周表面に樹脂層を形成する工程、
上記樹脂層の温度を常温よりも下げて樹脂層を収縮させる工程、
上記樹脂層を収縮させた雄スプラインシャフトをブローチ型に通すことにより樹脂層を加工し、所定のオーバピン径に形成する工程を備えたこと
を特徴とするスプライン加工方法。
【発明の詳細な説明】
【技術分野】
【０００１】
本発明は、車両のステアリングシャフトに組込み、雄軸と雌軸をトルク伝達可能に且つ軸方向に摺動自在に嵌合した車両ステアリング装置用伸縮軸に関し、特に樹脂層で被覆されたスプラインシャフトに、所定のオーバピン径を形成するスプライン加工方法及び、製造されたスプラインシャフトに関するものである。
【背景技術】
【０００２】
自動車の操舵機構部の伸縮軸には、自動車が走行する際に発生する軸方向の変位を吸収
し、ステアリングホイール上にその変位や振動を伝えない性能が要求される。さらに、運
転者が自動車を運転するのに最適なポジションを得るためにステアリングホイールの位置
を軸方向に移動し、その位置を調整する機能が要求される。これらの何れの場合にも、伸
縮軸は、ガタ音を低減すること、ステアリングホイール上のガタ感を低減すること、及び
軸方向の摺動動作時における摺動抵抗を低減することが要求される。
【０００３】
従来より、車両ステアリング装置用伸縮軸等のスプラインシャフトのスプライン外周表面は、消音、耐摩耗性、摺動荷重の低減等を目的として、ナイロン系樹脂等による樹脂層で被覆されている。この樹脂層の形成には、樹脂層の膜厚を厚めに形成した後、ブローチ加工や切削加工等により所定の膜厚に仕上げている。
【０００４】
しかしながら、従来のブローチ加工では、ブローチ型の歯とスプラインシャフトの歯が
周方向において正確に合致しない。このため、従来のブローチ加工により樹脂層の膜厚を
２００μｍ以下に仕上げようとすると、スプラインシャフトの歯の左右で樹脂層の膜厚が
異なり、ひどい場合には下地が露出するという課題があった。
【０００５】
この部分の改善の先行技術としては、特許文献１のスプラインシャフトがある。特許文献１のスプラインシャフトは、ブローチ型の歯とスプラインシャフトの歯との間の間隔が周方向で均一となるように位置関係を決定した状態で、前記ブローチ型に前記スプラインシャフトを通すことにより、樹脂層の膜厚を均一に仕上げるというものである。
【０００６】
しかしながら、この特許文献１のスプラインシャフトでは、スプラインシャフトの樹脂層をブローチ型で加工をすることで、加工後のスプラインのオーバピン径が軸方向に均一となる。軸方向に均一となると、スプラインシャフトの軸方向伸縮の際に、雄スプラインシャフトの軸方向端部の角が雌スプラインシャフトと引っかかりを起こし、軸方向伸縮が滑らかにならなくなる可能性があるという問題が有った。
【０００７】
また、スプラインシャフトでは、伸縮による摺動状態を滑らかにするために、グリース等の潤滑剤を摺動面に使用する。しかし、スプラインのオーバピン径が軸方向に均一となると、グリース等の潤滑剤を摺動面に入れて雄スプラインシャフトと雌スプラインシャフトを組んだときに、雄スプラインシャフトの軸方向端部の角で潤滑剤が掻き取られてしまい摺動面に潤滑剤が行き渡りづらいという可能性があるという問題が有った。さらに、スプラインのオーバピン径が軸方向に均一となると、スプラインシャフトの伸縮を繰り返すうちに、摺動面の潤滑剤が減ってしまうという可能性があるという問題が有った。
【０００８】
また、スプラインシャフトを樹脂層で被膜すると、伸縮軸の折れ曲げ方向の剛性が、樹脂を被膜しないものに比べて低くなる。折れ曲げ方向の剛性が低くなると、操舵感が悪くなるといった問題があった。特許文献１のスプラインシャフトでは、雄スプラインシャフトと雌スプラインシャフトの製造誤差により、軸方向の接触具合が変わり、折り曲げ方向の剛性が変化してしまう可能性があるという問題が有った。
【先行技術文献】
【特許文献】
【０００９】
【特許文献１】特許第３８５１１０１号公報
【発明の概要】
【発明が解決しようとする課題】
【００１０】
本発明が解決しようとする第１の課題は、スプラインシャフトの軸方向伸縮を滑らかにすることができるスプラインシャフトのスプライン加工方法及びスプラインシャフトを提供することである。
【００１１】
本発明が解決しようとする第２の課題は、スプラインシャフトの摺動面に潤滑剤を行き渡らせ、さらに、摺動面に潤滑剤を保つことのできるスプラインシャフトのスプライン加工方法及びスプラインシャフトを提供することである。
【００１２】
本発明が解決しようとする第３の課題は、スプラインシャフトの折れ曲げ方向の剛性を一定にすることができるスプラインシャフトのスプライン加工方法及びスプラインシャフトを提供することである。
【課題を解決するための手段】
【００１３】
上記課題は以下の手段によって解決される。すなわち、第１番目の発明は、外周表面に樹脂層が被覆された金属製の雄スプラインシャフトであって、上記雄スプラインシャフトの樹脂層表面のオーバピン径が、雄スプラインシャフトの軸方向位置によって異なるオーバピン径に形成されていることを特徴とする雄スプラインシャフトである。
【００１４】
第２番目の発明は、第１番目の発明の雄スプラインシャフトにおいて、上記雄スプラインシャフトの金属表面のオーバピン径が、雄スプラインシャフトの軸方向位置によって異なるオーバピン径に形成されていることを特徴とする雄スプラインシャフトである。
【００１５】
第３番目の発明は、第１番目から第２番目までのいずれかの発明の雄スプラインシャフトにおいて、上記雄スプラインシャフトが中空であることを特徴とする雄スプラインシャフトである。
【００１６】
第４番目の発明は、第１番目から第３番目までのいずれかの発明の雄スプラインシャフトにおいて、上記雄スプラインシャフトの軸方向両端位置のオーバピン径が軸方向中間位置のオーバピン径よりも小径に形成されていることを特徴とする雄スプラインシャフトである。
【００１７】
第５番目の発明は、第１番目から第３番目までのいずれかの発明の雄スプラインシャフトにおいて、上記雄スプラインシャフトの軸方向両端位置のオーバピン径が軸方向中間位置のオーバピン径よりも大径に形成されていることを特徴とする雄スプラインシャフトである。
【００１８】
第６番目の発明は、金属製の雄スプラインシャフトの軸方向両端位置のオーバピン径を軸方向中間位置のオーバピン径に比べて小径に形成する工程、上記雄スプラインシャフトの外周表面に樹脂層を形成する工程、上記樹脂層の温度を常温よりも上げて樹脂層を膨張させる工程、上記樹脂層を膨張させた雄スプラインシャフトをブローチ型に通すことにより樹脂層を加工し、所定のオーバピン径に形成する工程を備えたことを特徴とするスプライン加工方法である。
【００１９】
第７番目の発明は、金属製の雄スプラインシャフトの軸方向両端位置のオーバピン径を軸方向中間位置のオーバピン径に比べて大径に形成する工程、上記雄スプラインシャフトの外周表面に樹脂層を形成する工程、上記樹脂層の温度を常温よりも下げて樹脂層を収縮させる工程、上記樹脂層を収縮させた雄スプラインシャフトをブローチ型に通すことにより樹脂層を加工し、所定のオーバピン径に形成する工程を備えたことを特徴とするスプライン加工方法である。
【００２０】
第８番目の発明は、金属製の雄スプラインシャフトの軸方向中間位置と軸方向両端位置のオーバピン径を、軸方向中間位置と軸方向両端位置の間の位置のオーバピン径に比べて小径に形成する工程、上記雄スプラインシャフトの外周表面に樹脂層を形成する工程、上記樹脂層の温度を常温よりも上げて樹脂層を膨張させる工程、上記樹脂層を膨張させた雄スプラインシャフトをブローチ型に通すことにより樹脂層を加工し、所定のオーバピン径に形成する工程を備えたことを特徴とするスプライン加工方法である。
【００２１】
第９番目の発明は、金属製の雄スプラインシャフトの軸方向中間位置と軸方向両端位置のオーバピン径を、軸方向中間位置と軸方向両端位置の間の位置のオーバピン径に比べて大径に形成する工程、上記雄スプラインシャフトの外周表面に樹脂層を形成する工程、上記樹脂層の温度を常温よりも下げて樹脂層を収縮させる工程、上記樹脂層を収縮させた雄スプラインシャフトをブローチ型に通すことにより樹脂層を加工し、所定のオーバピン径に形成する工程を備えたことを特徴とするスプライン加工方法である。
【００２２】
第１０番目の発明は、金属製の雄スプラインシャフトの軸方向中間位置のオーバピン径を軸方向両端位置のオーバピン径に比べて小径に形成する工程、上記雄スプラインシャフトの外周表面に樹脂層を形成する工程、上記樹脂層の温度を常温よりも上げて樹脂層を膨張させる工程、上記樹脂層を膨張させた雄スプラインシャフトをブローチ型に通すことにより樹脂層を加工し、所定のオーバピン径に形成する工程を備えたことを特徴とするスプライン加工方法である。
【００２３】
第１１番目の発明は、金属製の雄スプラインシャフトの軸方向中間位置のオーバピン径を軸方向両端位置のオーバピン径に比べて大径に形成する工程、上記雄スプラインシャフトの外周表面に樹脂層を形成する工程、上記樹脂層の温度を常温よりも下げて樹脂層を収縮させる工程、上記樹脂層を収縮させた雄スプラインシャフトをブローチ型に通すことにより樹脂層を加工し、所定のオーバピン径に形成する工程を備えたことを特徴とするスプライン加工方法である。
【発明の効果】
【００２４】
本発明の雄スプラインシャフトは、外周表面に樹脂層が被覆された金属製の雄スプラインシャフトであって、雄スプラインシャフトの樹脂層表面のオーバピン径が、雄スプラインシャフトの軸方向位置によって異なるオーバピン径に形成されている。
【００２５】
本発明で、雄スプラインシャフトの軸方向両端位置のオーバピン径を、軸方向中間位置のオーバピン径よりも小径に形成すれば、雌スプラインシャフトと引っかかりを起こすことなく滑らかな軸方向収縮が可能となる。
【００２６】
また、本発明で、雄スプラインシャフトの軸方向中間位置と軸方向両端位置のオーバピン径を、軸方向中間位置と軸方向両端位置の間の位置のオーバピン径に比べて小径に形成すれば、組み立て前に摺動面に潤滑剤を入れて雄スプラインシャフトと雌スプラインシャフトを組んでも、雄スプラインシャフトの軸方向端部の角で潤滑剤が掻き取られることなく摺動面に潤滑剤が行き渡る。さらに、雄スプラインシャフトの軸方向中間位置のオーバーピン径が小さいため、軸方向中間位置に潤滑剤を保つことが可能となる。
【００２７】
また、本発明によれば、雄スプラインシャフトの軸方向両端位置のオーバピン径を、軸方向中間位置のオーバピン径よりも大径に形成すれば、雄スプラインシャフトの両端部が雌スプラインシャフトに接触することになり、折り曲げ方向の剛性を狙いの値にすることが可能となる。
【図面の簡単な説明】
【００２８】
【図１】本発明のスプラインシャフトを有するステアリング装置の全体を示す斜視図である。
【図２】図１の中間シャフトの一部を切断した拡大側面図である。
【図３】本発明に係るブローチ加工によるスプライン加工方法を示す一部断面側面図である。
【図４】本発明に係る実施例１のブローチ加工を行う前のスプラインシャフトを示す一部断面側面図である。
【図５】図４のスプラインシャフトの樹脂層の温度を上げた状態を示す一部断面側面図である。
【図６】図５のスプラインシャフトのブローチ加工を行った後のスプラインシャフトを示す一部断面側面図である。
【図７】図６のスプラインシャフトの樹脂層の温度を常温まで冷却した後のスプラインシャフトを示す一部断面側面図である。
【図８】図７のＡ−Ａ線に沿った正面断面拡大図である。
【図９】図７のＢ−Ｂ線に沿った正面断面拡大図である。
【図１０】本発明に係る実施例２のブローチ加工を行う前のスプラインシャフトを示す一部断面側面図である。
【図１１】図１０のスプラインシャフトの樹脂層を冷却した状態を示す一部断面側面図である。
【図１２】本発明に係る実施例３のブローチ加工を行う前のスプラインシャフトを示す一部断面側面図である。
【図１３】図１２のスプラインシャフトの樹脂層の温度を上げた状態を示す一部断面側面図である。
【図１４】図１３のスプラインシャフトのブローチ加工を行った後のスプラインシャフトを示す一部断面側面図である。
【図１５】図１４のスプラインシャフトの樹脂層の温度を常温まで冷却した後のスプラインシャフトを示す一部断面側面図である。
【図１６】本発明に係る実施例４のスプラインシャフトを示す一部断面側面図であり、実施例３の図１５相当図である。
【図１７】本発明に係る実施例５のブローチ加工を行う前のスプラインシャフトを示す一部断面側面図である。
【図１８】図１７のスプラインシャフトの樹脂層を冷却した状態を示す一部断面側面図である。
【図１９】本発明に係る実施例６のブローチ加工を行う前のスプラインシャフトを示す一部断面側面図である。
【図２０】図１９のスプラインシャフトの樹脂層の温度を上げた状態を示す一部断面側面図である。
【図２１】図２０のスプラインシャフトのブローチ加工を行った後のスプラインシャフトを示す一部断面側面図である。
【図２２】図２１のスプラインシャフトの樹脂層の温度を常温まで冷却した後のスプラインシャフトを示す一部断面側面図である。
【図２３】本発明に係る実施例７のブローチ加工を行う前のスプラインシャフトを示す一部断面側面図である。
【図２４】図２３のスプラインシャフトの樹脂層を冷却した状態を示す一部断面側面図である。
【発明を実施するための形態】
【００２９】
以下本発明の実施例１から実施例７について説明する。
【実施例１】
【００３０】
図１は本発明のスプラインシャフトを有するステアリング装置の全体を示す斜視図であり、コラムアシスト型ラックピニオン式パワーステアリング装置である。図１に示すコラムアシスト型ラックピニオン式パワーステアリング装置は、ステアリングホイール１０１の操作力を軽減するために、コラム１０５に取付けた操舵補助部（電動アシスト機構）１０２の操舵補助力をステアリングシャフトに付与し、中間シャフト１０６を介して、ラックピニオン式のステアリングギヤ１０３のラックを往復移動させ、タイロッド１０４を介して舵輪を操舵する方式のパワーステアリング装置である。
【００３１】
図２は図１の中間シャフト１０６の一部を切断した拡大側面図である。図１、図２に示すように、上記操舵補助部１０２の車体前方側端面から突出した出力軸１０７は、自在継手１０８Ａを介して、中間シャフト１０６の雌中間シャフト１０６Ａの後端部に連結している。また、この中間シャフト１０６の雄中間シャフト１０６Ｂの前端部に、別の自在継手１０８Ｂを介して、ステアリングギヤ１０３の入力軸１０９を連結している。雌中間シャフト１０６Ａには雌スプラインが形成され、雄中間シャフト１０６Ｂには雄スプラインが形成されて、スプライン係合している。
【００３２】
従って、雄中間シャフト１０６Ｂは雌中間シャフト１０６Ａに対して、軸方向に相対摺動可能に、かつ、回転トルクを伝達可能に結合している。図示しないピニオンが、この入力軸１０９の前端部に形成されている。また、図示しないラックが、このピニオンに噛み合っており、ステアリングホイール１０１の回転が、タイロッド１０４を移動させて、図示しない車輪を操舵する。本発明の実施例のスプラインシャフトは、中間シャフト１０６の雄中間シャフト１０６Ｂに適用するのが好ましいが、ステアリング装置の任意の雄スプラインシャフトに適用することができる。
【００３３】
図３は本発明に係るブローチ加工によるスプライン加工方法を示す一部断面側面図であり、図４は本発明に係る実施例１のブローチ加工を行う前のスプラインシャフトを示す一部断面側面図であり、金属製のスプラインシャフトの軸方向両端位置のオーバピン径が軸方向中間部分に比べ小さい。図５は図４のスプラインシャフトの樹脂層の温度を上げた状態を示す一部断面側面図であり、図６は図５のスプラインシャフトのブローチ加工を行った後のスプラインシャフトを示す一部断面側面図であり、２点鎖線部は、ブローチ型での加工により削り落とされた樹脂層を示す。
【００３４】
図７は図６のスプラインシャフトの樹脂層の温度を常温まで冷却した後のスプラインシャフトを示す一部断面側面図であり、図８は図７のＡ−Ａ線に沿った正面断面拡大図であり、図９は図７のＢ−Ｂ線に沿った正面断面拡大図である。以下、図に基づいてこのスプライン加工方法について説明する。
【００３５】
実施例１のスプライン加工方法においては、まず、図４に示すように、金属製のスプラインシャフト（雄スプラインシャフト）１を形成する。このスプラインシャフト１は、軸方向両端位置の金属表面のオーバピン径を軸方向中間部分に比べて小径に形成する。軸方向位置によってオーバピン径が異なるスプラインシャフト１を成形方法するには、転造加工が好ましい。また、軸方向位置によって直径が異なる金属製の円柱棒を作成し、この円柱棒に、転造加工によってスプラインを形成してもよい。このスプラインシャフト１の外周表面に樹脂粉末を付着させた後、熱で溶融することにより、樹脂層３が形成される。ここでは、樹脂層３の膜厚を求められる膜厚より厚めに形成している。
【００３６】
次に、図５に示すように、スプラインシャフト１の樹脂層３に熱を加えて樹脂を膨張させる。加熱により、スプラインシャフト１の外径が大きくなり、歯厚も大きくなるため、樹脂層表面のオーバピン径も大きくなる。そして、図３に示すように、ブローチ型２とスプラインシャフト１をスプラインシャフト１の軸方向に相対移動させることにより、ブローチ型２により樹脂層３が削り落とされて所定のオーバピン径のスプラインシャフトに仕上げられる。このように加工することにより、加工直後、図６に示すように、スプラインシャフト１のオーバピン径が小さい軸方向両端位置の樹脂層３の厚さが、軸方向中間部分の樹脂層３の厚さよりも大きくなる。
【００３７】
その後、樹脂層３を冷やして常温にする。図７、図８、図９に示すように、冷やすことで樹脂層３の厚さの大きい部分が、小さい部分に比べ収縮量が多くなる。
【００３８】
以上のように加工することによって、スプラインシャフト１の樹脂層３の軸方向両端位置の樹脂層表面のオーバピン径を小さくすることが出来る。
【００３９】
上記のようにして作られたスプラインシャフト１は、樹脂層３の軸方向両端位置の樹脂層表面のオーバピン径が小さく、樹脂層３の軸方向中間部の樹脂層表面のオーバピン径が大きくなる。そのため、スプラインシャフト１の軸方向伸縮の際に、雄スプラインシャフトの軸方向端部の角が雌スプラインシャフトと引っかかりを起こすことなく、スプラインシャフト１の軸方向伸縮を滑らかにすることができる。
【００４０】
樹脂に熱を加える方法は、インダクションヒータでスプラインシャフト１内部の金属部分を誘導加熱する、熱した物を近づける若しくは接触させる、熱い空気を当てる、熱伝導によるなどにより加熱してもよい。
【実施例２】
【００４１】
次に本発明の実施例２について説明する。図１０は本発明に係る実施例２のブローチ加工を行う前のスプラインシャフトを示す一部断面側面図である。図１１は図１０のスプラインシャフトの樹脂層を冷却した状態を示す一部断面側面図である。図１１では、スプラインシャフトの軸方向両端位置のオーバピン径が軸方向中間部分に比べ大きい。以下の説明では、上記実施例と異なる構造部分についてのみ説明し、重複する説明は省略する。また、同一部品には同一番号を付して説明する。
【００４２】
実施例２のスプライン加工方法においては、まず、図１０に示すように、金属製のスプラインシャフト１を形成する。このスプラインシャフト１は、軸方向両端位置の金属表面のオーバピン径を軸方向中間部分に比べて大径に形成する。このスプラインシャフト１の外周表面に樹脂粉末を付着させた後、熱で溶融することにより、樹脂層３が形成される。ここでは、樹脂層３の膜厚を求められる膜厚より厚めに形成している。
【００４３】
次に、図１１に示すように、スプラインシャフト１の樹脂層３を冷却し樹脂を収縮させる。冷却することで、樹脂層３の厚さの大きい軸方向中間部分が、樹脂層３の厚さの小さい軸方向両端部分に比べ収縮量が多くなる。そして、図３に示すように、ブローチ型２とスプラインシャフト１をスプラインシャフト１の軸方向に相対移動させることにより、ブローチ型２により樹脂層３が削り落とされて所定のオーバピン径のスプラインシャフトに仕上げられる。このように加工することにより、加工直後、図示はしないが、スプラインシャフト１のオーバピン径が大きい軸方向両端位置の樹脂層３の厚さが、軸方向中間部分の樹脂層３の厚さよりも小さくなる。
【００４４】
その後、樹脂層３を温めて常温にする。図示はしないが、温めることで樹脂層３の厚さの小さい軸方向両端部分が、樹脂層３の厚さの大きい軸方向中間部分に比べ膨張量が少なくなる。
【００４５】
以上のように加工することによって、スプラインシャフト１の樹脂層３の軸方向両端位置の樹脂層表面のオーバピン径を小さくすることが出来る。
【００４６】
上記のようにして作られたスプラインシャフト１は、樹脂層３の軸方向両端位置の樹脂層表面のオーバピン径が小さく樹脂層の軸方向中間部の樹脂層表面のオーバピン径が大きくなる。そのため、スプラインシャフト１の軸方向伸縮の際に、雄スプラインシャフトの軸方向端部の角が雌スプラインシャフトと引っかかりを起こすことなく、スプラインシャフト１の軸方向伸縮を滑らかにすることができる。
【００４７】
樹脂を冷却する方法は、冷やした物を近づける若しくは接触させる、冷たい空気を当てる、などにより冷却してもよい。
【実施例３】
【００４８】
次に本発明の実施例３について説明する。図１２は本発明に係る実施例３のブローチ加工を行う前のスプラインシャフトを示す一部断面側面図であり、金属製のスプラインシャフトの軸方向中間位置と軸方向両端位置のオーバピン径が、軸方向中間位置と軸方向両端位置の間の位置のオーバピン径に比べ小さい。図１３は図１２のスプラインシャフトの樹脂層の温度を上げた状態を示す一部断面側面図であり、図１４は図１３のスプラインシャフトのブローチ加工を行った後のスプラインシャフトを示す一部断面側面図であり、２点鎖線部は、ブローチ型での加工により削り落とされた樹脂層を示す。
【００４９】
図１５は図１４のスプラインシャフトの樹脂層の温度を常温まで冷却した後のスプラインシャフトを示す一部断面側面図である。以下の説明では、上記実施例と異なる構造部分についてのみ説明し、重複する説明は省略する。また、同一部品には同一番号を付して説明する。
【００５０】
実施例３のスプライン加工方法においては、まず、図１２に示すように、金属製のスプラインシャフト１を形成する。このスプラインシャフト１は、軸方向中間位置と軸方向両端位置の金属表面のオーバピン径を、軸方向中間位置と軸方向両端位置の間の位置の金属表面のオーバピン径に比べて小径に形成する。軸方向位置によってオーバピン径が異なるスプラインシャフト１を成形方法する方法は、実施例１と同様である。このスプラインシャフト１の外周表面に樹脂粉末を付着させた後、熱で溶融することにより、樹脂層３が形成される。ここでは、樹脂層３の膜厚を求められる膜厚より厚めに形成している。
【００５１】
次に、図１３に示すように、スプラインシャフト１の樹脂層３に熱を加えて樹脂を膨張させる。加熱により、スプラインシャフト１の外径が大きくなり、歯厚も大きくなるため、オーバピン径も大きくなる。そして、図３に示すように、ブローチ型２とスプラインシャフト１をスプラインシャフト１の軸方向に相対移動させることにより、ブローチ型２により樹脂層３が削り落とされて所定のオーバピン径のスプラインシャフトに仕上げられる。このように加工することにより、加工直後、図１４に示すように、スプラインシャフト１のオーバピン径が小さい軸方向中間位置と軸方向両端位置の樹脂層３の厚さが、軸方向中間位置と軸方向両端位置の間の位置の樹脂層３の厚さよりも大きくなる。
【００５２】
その後、樹脂層３を冷やして常温にする。図１５、図８、図９に示すように、冷やすことで樹脂層３の厚さの大きい部分が、小さい部分に比べ収縮量が多くなる。
【００５３】
以上のように加工することによって、スプラインシャフト１の樹脂層３の軸方向中間位置と軸方向両端位置の樹脂層表面のオーバピン径を小さくすることが出来る。
【００５４】
上記のようにして作られたスプラインシャフト１は、樹脂層３の軸方向中間位置と軸方向両端位置の樹脂層表面のオーバピン径が小さく、樹脂層３の軸方向中間位置と軸方向両端位置の間の位置の樹脂層表面のオーバピン径が大きくなる。そのため、グリース等の潤滑剤を摺動面に入れて雄スプラインシャフトと雌スプラインシャフトを組んだときに、雄スプラインシャフトの軸方向端部の角で潤滑剤が掻き取られてしまうことなく、スプラインシャフト１の摺動面に潤滑剤を行き渡らせることができ、さらに、摺動面に潤滑剤を保つことができる。
【００５５】
樹脂に熱を加える方法は、インダクションヒータでスプラインシャフト１内部の金属部分を誘導加熱する、熱した物を近づける若しくは接触させる、熱い空気を当てる、熱伝導によるなどにより加熱してもよい。
【実施例４】
【００５６】
次に本発明の実施例４について説明する。図１６は本発明に係る実施例４スプラインシャフトを示す一部断面側面図であり、実施例３の図１５相当図である。以下の説明では、上記実施例と異なる構造部分についてのみ説明し、重複する説明は省略する。また、同一部品には同一番号を付して説明する。
【００５７】
実施例４は実施例３の変形例であって、スプラインシャフト１を中空に形成した例である。図１６に示すように、スプラインシャフト１を中空にすれば、スプラインシャフト１の樹脂層３に熱を加えて樹脂を膨張させる際、スプラインシャフト１の温度上昇が早くなるため、樹脂を膨張させる時間を短縮することができるため、製造時間を短縮でき、好ましい。スプラインシャフト１を中空にする方法は、本発明の全ての実施例に適用することができる。
【実施例５】
【００５８】
次に本発明の実施例５について説明する。図１７は本発明に係る実施例５のブローチ加工を行う前のスプラインシャフトを示す一部断面側面図である。図１８は図１７のスプラインシャフトの樹脂層を冷却した状態を示す一部断面側面図である。図１８では、スプラインシャフトの軸方向中間位置と軸方向両端位置のオーバピン径が、軸方向中間位置と軸方向両端位置の間の位置のオーバピン径に比べ大きい。以下の説明では、上記実施例と異なる構造部分についてのみ説明し、重複する説明は省略する。また、同一部品には同一番号を付して説明する。
【００５９】
実施例５のスプライン加工方法においては、まず、図１７に示すように、金属製のスプラインシャフト１を形成する。このスプラインシャフト１は、軸方向中間位置と軸方向両端位置の金属表面のオーバピン径を、軸方向中間位置と軸方向両端位置の間の位置の金属表面のオーバピン径に比べて大径に形成する。このスプラインシャフト１の外周表面に樹脂粉末を付着させた後、熱で溶融することにより、樹脂層３が形成される。ここでは、樹脂層３の膜厚を求められる膜厚より厚めに形成している。
【００６０】
次に、図１８に示すように、スプラインシャフト１の樹脂層３を冷却し樹脂を収縮させる。冷却することで、樹脂層３の厚さの大きい軸方向中間位置と軸方向両端位置の間の位置が、樹脂層３の厚さの小さい軸方向中間位置と軸方向両端位置に比べ収縮量が多くなる。そして、図３に示すように、ブローチ型２とスプラインシャフト１をスプラインシャフト１の軸方向に相対移動させることにより、ブローチ型２により樹脂層３が削り落とされて所定のオーバピン径のスプラインシャフトに仕上げられる。このように加工することにより、加工直後、図示はしないが、スプラインシャフト１のオーバピン径が大きい軸方向中間位置と軸方向両端位置の樹脂層３の厚さが、軸方向中間位置と軸方向両端位置の間の位置の樹脂層３の厚さよりも小さくなる。
【００６１】
その後、樹脂層３を温めて常温にする。図示はしないが、温めることで樹脂層３の厚さの小さい部分が、樹脂層３の厚さの大きい部分に比べ膨張量が少なくなる。
【００６２】
以上のように加工することによって、スプラインシャフト１の樹脂層３の軸方向中間位置と軸方向両端位置の樹脂層表面のオーバピン径を小さくすることが出来る。
【００６３】
上記のようにして作られたスプラインシャフト１は、樹脂層３の軸方向中間位置と軸方向両端位置の樹脂層表面のオーバピン径が小さく、樹脂層３の軸方向中間位置と軸方向両端位置の間の位置の樹脂層表面のオーバピン径が大きくなる。そのため、グリース等の潤滑剤を摺動面に入れて雄スプラインシャフトと雌スプラインシャフトを組んだときに、雄スプラインシャフトの軸方向端部の角で潤滑剤が掻き取られてしまうことなく、スプラインシャフト１の摺動面に潤滑剤を行き渡らせることができ、さらに、摺動面に潤滑剤を保つことができる。
【００６４】
樹脂を冷却する方法は、冷やした物を近づける若しくは接触させる、冷たい空気を当て
る、などにより冷却してもよい。
【実施例６】
【００６５】
次に本発明の実施例６について説明する。図１９は本発明に係る実施例６のブローチ加工を行う前のスプラインシャフトを示す一部断面側面図であり、金属製のスプラインシャフトの軸方向中間位置のオーバピン径が、軸方向両端位置のオーバピン径に比べ小さい。図２０は図１９のスプラインシャフトの樹脂層の温度を上げた状態を示す一部断面側面図であり、図２１は図２０のスプラインシャフトのブローチ加工を行った後のスプラインシャフトを示す一部断面側面図であり、２点鎖線部は、ブローチ型での加工により削り落とされた樹脂層を示す。
【００６６】
図２２は図２１のスプラインシャフトの樹脂層の温度を常温まで冷却した後のスプラインシャフトを示す一部断面側面図である。以下の説明では、上記実施例と異なる構造部分についてのみ説明し、重複する説明は省略する。また、同一部品には同一番号を付して説明する。
【００６７】
実施例６のスプライン加工方法においては、まず、図１９に示すように、金属製のスプラインシャフト１を形成する。このスプラインシャフト１は、軸方向中間位置の金属表面のオーバピン径を、軸方向両端位置の金属表面のオーバピン径に比べ小径に形成する。軸方向位置によってオーバピン径が異なるスプラインシャフト１を成形方法する方法は、実施例１と同様である。このスプラインシャフト１の外周表面に樹脂粉末を付着させた後、熱で溶融することにより、樹脂層３が形成される。ここでは、樹脂層３の膜厚を求められる膜厚より厚めに形成している。
【００６８】
次に、図２０に示すように、スプラインシャフト１の樹脂層３に熱を加えて樹脂を膨張させる。加熱により、スプラインシャフト１の外径が大きくなり、歯厚も大きくなるため、オーバピン径も大きくなる。そして、図３に示すように、ブローチ型２とスプラインシャフト１をスプラインシャフト１の軸方向に相対移動させることにより、ブローチ型２により樹脂層３が削り落とされて所定のオーバピン径のスプラインシャフトに仕上げられる。このように加工することにより、加工直後、図２１に示すように、スプラインシャフト１のオーバピン径が小さい軸方向中間位置の樹脂層３の厚さが、軸方向両端部分の樹脂層３の厚さよりも大きくなる。
【００６９】
その後、樹脂層３を冷やして常温にする。図２２、図８、図９に示すように、冷やすことで樹脂層３の厚さの大きい部分が、小さい部分に比べ収縮量が多くなる。
【００７０】
以上のように加工することによって、スプラインシャフト１の樹脂層３の軸方向中間位置のオーバピン径を、軸方向両端位置のオーバピン径よりも小さくすることが出来る。
【００７１】
上記のようにして作られたスプラインシャフト１は、樹脂層３の軸方向中間位置の樹脂層表面のオーバピン径が小さく、樹脂層３の軸方向両端部分の樹脂層表面のオーバピン径が大きくなる。そのため、雄スプラインシャフトと雌スプラインシャフトは、スプラインの軸方向両端部で接触することとなる。
【００７２】
その結果、スプラインシャフト１の製造誤差等により、軸方向の接触具合が変わり、折り曲げ方向の剛性が変化してしまうことがなく、スプラインの折れ曲げ方向の剛性を一定にすることができる。また、雄スプラインシャフトの両端部が雌スプラインシャフトに接触することになり、折り曲げ方向の剛性を狙いの値にすることができる。さらに、雄スプラインシャフトの両端部が雌スプラインシャフトに接触することになり、折り曲げ方向の剛性を高くすることができる。
【００７３】
また上記のようにして作られるスプラインシャフト１は、樹脂層３の軸方向中間位置の樹脂層表面のオーバピン径と、樹脂層３の軸方向両端部分の樹脂層表面のオーバピン径の差を小さく形成することもできる。このようにすれば、雄スプラインシャフトと雌スプラインシャフトとの伝達トルクが無いときや小さいときには、樹脂層３の軸方向両端部分だけで接触させることができる。また、雄スプラインシャフトと雌スプラインシャフトとの伝達トルクが大きくなると、樹脂層３の軸方向中間位置も接触することで、樹脂層３の軸方向全体で伝達トルクを受けるようにすることができ、常時接触している軸方向両端部分の樹脂層３のへたりや摩耗等を緩和することができる。
【００７４】
樹脂に熱を加える方法は、インダクションヒータでスプラインシャフト１内部の金属部分を誘導加熱する、熱した物を近づける若しくは接触させる、熱い空気を当てる、熱伝導によるなどにより加熱してもよい。
【実施例７】
【００７５】
次に本発明の実施例７について説明する。図２３は本発明に係る実施例７のブローチ加工を行う前のスプラインシャフトを示す一部断面側面図である。図２４は図２３のスプラインシャフトの樹脂層を冷却した状態を示す一部断面側面図である。図２４では、スプラインシャフトの軸方向中間位置のオーバピン径が軸方向両端部分に比べ大きい。以下の説明では、上記実施例と異なる構造部分についてのみ説明し、重複する説明は省略する。また、同一部品には同一番号を付して説明する。
【００７６】
実施例７のスプライン加工方法においては、まず、図２３に示すように、金属製のスプラインシャフト１を形成する。このスプラインシャフト１は、軸方向中間位置の金属表面のオーバピン径を軸方向両端部分に比べて大径に形成する。このスプラインシャフト１の外周表面に樹脂粉末を付着させた後、熱で溶融することにより、樹脂層３が形成される。ここでは、樹脂層３の膜厚を求められる膜厚より厚めに形成している。
【００７７】
次に、図２４に示すように、スプラインシャフト１の樹脂層３を冷却し樹脂を収縮させる。冷却することで、樹脂層３の厚さの大きい軸方向両端部分が、樹脂層３の厚さの小さい軸方向中間部分に比べ収縮量が多くなる。そして、図３に示すように、ブローチ型２とスプラインシャフト１をスプラインシャフト１の軸方向に相対移動させることにより、ブローチ型２により樹脂層３が削り落とされて所定のオーバピン径のスプラインシャフトに仕上げられる。このように加工することにより、加工直後、図示はしないが、スプラインシャフト１のオーバピン径が大きい軸方向中間位置の樹脂層３の厚さが、軸方向両端部分の樹脂層３の厚さよりも小さくなる。
【００７８】
その後、樹脂層３を温めて常温にする。図示はしないが、温めることで樹脂層３の厚さの小さい軸方向中間部分が、樹脂層３の厚さの大きい軸方向両端部分に比べ膨張量が少なくなる。
【００７９】
以上のように加工することによって、スプラインシャフト１の樹脂層３の軸方向中間位置の樹脂層表面のオーバピン径を小さくすることが出来る。
【００８０】
上記のようにして作られたスプラインシャフト１は、樹脂層３の軸方向中間位置の樹脂層表面のオーバピン径が小さく、樹脂層３の軸方向両端部分の樹脂層表面のオーバピン径が大きくなる。そのため、雄スプラインシャフトと雌スプラインシャフトは、スプラインの軸方向両端部で接触することとなる。
【００８１】
その結果、スプラインシャフト１の製造誤差等により、軸方向の接触具合が変わり、折り曲げ方向の剛性が変化してしまうことがなく、スプラインの折れ曲げ方向の剛性を一定にすることができる。また、雄スプラインシャフトの両端部が雌スプラインシャフトに接触することになり、折り曲げ方向の剛性を狙いの値にすることができる。さらに、雄スプラインシャフトの両端部が雌スプラインシャフトに接触することになり、折り曲げ方向の剛性を高くすることができる。
【００８２】
また上記のようにして作られるスプラインシャフト１は、樹脂層３の軸方向中間位置の樹脂層表面のオーバピン径と、樹脂層３の軸方向両端部分の樹脂層表面のオーバピン径の差を小さく形成することもできる。このようにすれば、雄スプラインシャフトと雌スプラインシャフトとの伝達トルクが無いときや小さいときには、樹脂層３の軸方向両端部分だけで接触させることができる。また、雄スプラインシャフトと雌スプラインシャフトとの伝達トルクが大きくなると、樹脂層３の軸方向中間位置も接触することで、樹脂層３の軸方向全体で伝達トルクを受けるようにすることができ、常時接触している軸方向両端部分の樹脂層３のへたりや摩耗等を緩和することができる。
【００８３】
樹脂を冷却する方法は、冷やした物を近づける若しくは接触させる、冷たい空気を当て
る、などにより冷却してもよい。
【００８４】
上記実施例では、樹脂層３の加工にブローチを用いているが、これに限られるものではなく、仕上げ加工ツールを用いても構わない。
【符号の説明】
【００８５】
１０１  ステアリングホイール
１０２  操舵補助部（電動アシスト機構）
１０３  ステアリングギヤ
１０４  タイロッド
１０５  コラム
１０６  中間シャフト
１０６Ａ  雌中間シャフト
１０６Ｂ  雄中間シャフト
１０７  出力軸
１０８Ａ  自在継手
１０８Ｂ  自在継手
１０９  入力軸
１  スプラインシャフト（雄スプラインシャフト）
２  ブローチ型
３  樹脂層
【図１】
2011174607.tif 000003
【図２】
2011174607.tif 000004
【図３】
2011174607.tif 000005
【図４】
2011174607.tif 000006
【図５】
2011174607.tif 000007
【図６】
2011174607.tif 000008
【図７】
2011174607.tif 000009
【図８】
2011174607.tif 000010
【図９】
2011174607.tif 000011
【図１０】
2011174607.tif 000012
【図１１】
2011174607.tif 000013
【図１２】
2011174607.tif 000014
【図１３】
2011174607.tif 000015
【図１４】
2011174607.tif 000016
【図１５】
2011174607.tif 000017
【図１６】
2011174607.tif 000018
【図１７】
2011174607.tif 000019
【図１８】
2011174607.tif 000020
【図１９】
2011174607.tif 000021
【図２０】
2011174607.tif 000022
【図２１】
2011174607.tif 000023
【図２２】
2011174607.tif 000024
【図２３】
2011174607.tif 000025
【図２４】
2011174607.tif 000026